"布帛又は皮革により構成される文房具表面に、イ電子供与性呈色性有機化合物と、ロ電子受容性化合物と、ハ前記イ、ロの呈色反応の生起温度を決める反応媒体とから少なくともなり、色濃度-温度曲線に関してヒステリシス特性を示して有色状態と無色状態の互変性を呈し、有色状態から温度が上昇する過程では、消色開始温度t3に達すると消色し始め、温度t3より高い完全消色温度t4以上の温度域で完全に無色状態となり、無色状態から温度が下降する過程では、発色開始温度t2に達すると着色し始め、温度t2より低い完全発色温度t1以下の温度域で完全に着色状態となるヒステリシス特性を示す可逆熱変色性材料を含む可逆熱変色層を設けてなる可逆熱変色性文房具と、摩擦体とからなり、前記可逆熱変色性材料の完全消色温度t4が40~90°Cであり、且つ、完全発色温度t1が10°C以下であることを特徴とする可逆熱変色性文房具セット。前記可逆熱変色層が密集配置された可逆熱変色像である請求項1記載の可逆熱変色性文房具セット。前記可逆熱変色像を形成した部分と、可逆熱変色像を形成していない部分の面積比率が、1cm2あたり50:50~95:5である請求項2記載の可逆熱変色性文房具セット。前記可逆熱変色性文房具が、冊子体を覆うカバーである請求項1乃至3のいずれか一項に記載の可逆熱変色性文房具セット。前記可逆熱変色性文房具と、摩擦体と、筆記具と、冊子体とからなる請求項4記載の可逆熱変色性文房具セット。前記摩擦体を前記筆記具の一部に設けてなる請求項5記載の可逆熱変色性文房具セット。前記文房具は、温度変化により色変化を視認することができるとしても、可逆熱変色性材料として感温変色性色彩記憶性組成物を用いた変色前後の状態を記憶保持する構成の場合、変色温度を高く設定するため手で触ったり、指で擦っても十分に変色しないことがあり、商品性を満足させることができ難かった。本発明は、布帛又は皮革により構成される文房具表面に、イ電子供与性呈色性有機化合物と、ロ電子受容性化合物と、ハ前記イ、ロの呈色反応の生起温度を決める反応媒体とから少なくともなり、色濃度-温度曲線に関してヒステリシス特性を示して有色状態と無色状態の互変性を呈し、有色状態から温度が上昇する過程では、消色開始温度t3に達すると消色し始め、温度t3より高い完全消色温度t4以上の温度域で完全に無色状態となり、無色状態から温度が下降する過程では、発色開始温度t2に達すると着色し始め、温度t2より低い完全発色温度t1以下の温度域で完全に着色状態となるヒステリシス特性を示す可逆熱変色性材料を含む可逆熱変色層を設けてなる可逆熱変色性文房具と、摩擦体とからなり、前記可逆熱変色性材料の完全消色温度t4が40~90°Cであり、且つ、完全発色温度t1が10°C以下であることを特徴とする可逆熱変色性文房具セットを要件とする。更には、前記可逆熱変色層が密集配置された可逆熱変色像であること、前記可逆熱変色像を形成した部分と、可逆熱変色像を形成していない部分の面積比率が、1cm2あたり50:50~95:5であること、前記可逆熱変色性文房具が、冊子体を覆うカバーであること、前記可逆熱変色性文房具と、摩擦体と、筆記具と、冊子体とからなること、前記摩擦体を前記筆記具の一部に設けてなること等を要件とする。本発明は、変色前後の状態を記憶保持することができる文房具を摩擦熱により容易に熱変色させることができる利便性に富む可逆熱変色性文房具セットを提供できる。以下に実施例を示すが、本発明は実施例に限定されない。尚、実施例中の部は質量部を示す。実施例1図2乃至4参照可逆熱変色性マイクロカプセル顔料の調製イ成分として2-2-クロロアニリノ-6-ジ-n-ブチルアミノフルオラン4.5部、ロ成分として1,1-ビス4-ヒドロキシフェニル-2-メチルプロパン6.0部、ハ成分としてパルミチン酸p-メチルベンジル50.0部からなる可逆熱変色性組成物を内包した可逆熱変色性マイクロカプセル顔料t1:3°C、t2:10°C、t3:38°C、t4:45°C、ΔH:35°C、平均粒子径:6.0μm、黒色から無色に色変化するを調製した。可逆熱変色性文房具の作製文房具3として白色の綿製キャンバス生地からなるブック用カバー表面に、前記可逆熱変色性マイクロカプセル顔料30部、アクリル系エマルジョン樹脂50部、増粘剤2部、レベリング剤0.5部、消泡剤0.5部、架橋剤5部を均一に分散してなる可逆熱変色性インキを120メッシュのスクリーン版を用いてベタ印刷を行ない、乾燥硬化させて可逆熱変色層4を形成し、可逆熱変色性文房具2を得た。前記可逆熱変色性文房具は、3°C以下に冷却すると全面が黒色になり、その状態は室温25°C下で維持され、45°C以上に加温すると全面が白色になり、その状態は室温下で維持される。3°C以下に冷却すると再び全面が黒色になり、前記様相変化は温度変化により繰り返し行なうことができた。可逆熱変色性文房具セットの作製前記可逆熱変色性文房具2と、摩擦体5としてSEBS樹脂からなる直方体50mm×40mm×10mmを組み合わせて可逆熱変色性文房具セット1を得た。全面が黒色の可逆熱変色性文房具に前記摩擦体を用いて擦過すると、可逆熱変色性マイクロカプセル顔料が摩擦熱によって45°Cを超えることにより消色し、下層の布帛による白色が視認されるため、白色の×の記号を形成することができた。前記白色の×の記号は室温下で維持され、可逆熱変色性文房具を冷蔵庫に入れて3°C以下に冷却すると再び全面が黒色になり、再度摩擦体を用いて異なる文字や記号を形成することができた。実施例2図5乃至7参照可逆熱変色性マイクロカプセル顔料の調製イ成分として3-4-ジエチルアミノ-2-ヘキシルオキシフェニル-3-1-エチル-2-メチルインドール-3-イル-4-アザフタリド1.5部、ロ成分として4,4′-2-メチルプロピリデンビスフェノール3.0部、2,2-ビス4′-ヒドロキシフェニルヘキサフルオロプロパン5.0部、パルミチン酸p-メチルベンジル50.0部からなる可逆熱変色性組成物を内包した可逆熱変色性マイクロカプセル顔料t1:3°C、t2:10°C、t3:38°C、t4:45°C、ΔH:35°C、平均粒子径:6.0μm、青色から無色に色変化するを調製した。可逆熱変色性文房具の作製文房具3として白色の綿製ツイル生地からなる手帳用カバー表面に、前記可逆熱変色性マイクロカプセル顔料30部、アクリル系エマルジョン樹脂50部、増粘剤2部、レベリング剤0.5部、消泡剤0.5部、架橋剤5部を均一に分散してなる可逆熱変色性インキを100メッシュのスクリーン版を用いて、直径2mmの円が非接触状態に配置されたドット状の図柄を印刷し、可逆熱変色層4可逆熱変色性図柄を設けて可逆熱変色性文房具2を得た。前記可逆熱変色性文房具は、3°C以下に冷却すると白地に青色のドット柄が視認されるようになり、その状態は室温25°C下で維持され、38°C未満の温度で維持され、45°C以上に加温すると全面が白色になり、その状態は室温で維持される。3°C以下に冷却すると再び白地に青色のドット柄が視認され、前記様相変化は温度変化により繰り返し行なうことができた。なお、前記可逆熱変色性図柄を形成した部分と、図柄を形成していない部分の面積比率は1cm2あたり70:30であった。可逆熱変色性文房具セットの作製前記可逆熱変色性文房具2と、摩擦体5としてSEBS樹脂からなる円柱体直径10mm×長さ150mmを組み合わせて可逆熱変色性文房具セット1を得た。白地に青色のドット柄が視認された状態の可逆熱変色性文房具に前記摩擦体を用いて擦過すると、可逆熱変色性マイクロカプセル顔料が摩擦熱によって45°Cを超えることにより消色し、下層の布帛による白色が視認されるため、白色の○の記号を形成することができた。前記白色の○の記号は室温下で維持され、可逆熱変色性文房具を冷蔵庫に入れて3°C以下に冷却すると再び消色していた箇所の可逆熱変色性図柄が青色になり、再度摩擦体を用いて異なる文字や記号を形成することができた。実施例3可逆熱変色性マイクロカプセル顔料の調製イ成分として2-ジブチルアミノ-8-ジペンチルアミノ-4-メチル-スピロ[5H-[1]ベンゾピラノ[2,3-g]ピリミジン-5,1′3′H-イソベンゾフラン]-3-オン1.0部、ロ成分として4,4′-2-エチルヘキサン-1、1-ジイルジフェノール3.0部、2,2-ビス4′-ヒドロキシフェニル-ヘキサフルオロプロパン5.0部、ハ成分としてパルミチン酸p-メチルベンジル50.0部からなる可逆熱変色性組成物を内包した可逆熱変色性マイクロカプセル顔料t1:3°C、t2:10°C、t3:38°C、t4:45°C、ΔH:35°C、平均粒子径:6.0μm、ピンク色から無色に色変化するを調製した。可逆熱変色性文房具の作製文房具として淡黄色の合成皮革からなる手帳用カバー表面に、前記可逆熱変色性マイクロカプセル顔料30部、ウレタン系エマルジョン樹脂50部、増粘剤2部、レベリング剤0.5部、消泡剤0.5部、架橋剤5部を均一に分散してなる可逆熱変色性インキを100メッシュのスクリーン版を用いて、直径5mmのハートが非接触状態に配置されたハート柄を印刷し、可逆熱変色層可逆熱変色性図柄を設けて可逆熱変色性文房具を得た。前記可逆熱変色性文房具は、3°C以下に冷却すると淡黄色地にピンク色のハート柄が視認されるようになり、その状態は室温25°C下で維持され、45°C以上に加温すると全面が淡黄色になり、その状態は室温25°C下で維持される。3°C以下に冷却すると再び淡黄色地にピンク色のドット柄が視認され、前記様相変化は温度変化により繰り返し行なうことができた。なお、前記可逆熱変色性図柄を形成した部分と、図柄を形成していない部分の面積比率は1cm2あたり60:40であった。可逆熱変色性文房具セットの作製前記可逆熱変色性文房具と、摩擦体としてSEBS樹脂からなる円柱体直径10mm×長さ150mmと、手帳を組み合わせて可逆熱変色性文房具セットを得た。黄色地にピンク色のハート柄が視認された状態の可逆熱変色性文房具に前記摩擦体を用いて擦過すると、可逆熱変色性マイクロカプセル顔料が摩擦熱によって45°Cを超えることにより消色し、下層の合成皮革による黄色が視認されるため、黄色の△の記号を形成することができた。前記黄色の△の記号は室温下で維持され、可逆熱変色性文房具を冷蔵庫に入れて3°C以下に冷却すると再び消色していた箇所の可逆熱変色性図柄がピンク色になり、再度摩擦体を用いて異なる文字や記号を形成することができた。実施例4可逆熱変色性マイクロカプセル顔料の調製イ成分として3-4-ジエチルアミノ-2-ヘキシルオキシフェニル-3-1-エチル-2-メチルインドール-3-イル-4-アザフタリド2.0部、ロ成分として1,1-ビス4′-ヒドロキシフェニルn-デカン8.0部、ハ成分としてラウリン酸-4-ベンジルオキシフェニルエチル50.0部からなる可逆熱変色性組成物を内包した可逆熱変色性マイクロカプセル顔料t1:-2°C、t2:6°C、t3:56°C、t4:70°C、ΔH:61°C、平均粒子径:4.0μm、青色から無色に色変化するを調製した。可逆熱変色性文房具の作製文房具として白色の合成皮革からなる手帳用カバー表面に、前記可逆熱変色性マイクロカプセル顔料30部、蛍光ピンク色顔料5部、ウレタン系エマルジョン樹脂50部、増粘剤2部、レベリング剤0.5部、消泡剤0.5部、架橋剤5部を均一に分散してなる可逆熱変色性インキを100メッシュのスクリーン版を用いて、直径1.5mmの円が非接触状態に配置されたドット状の図柄を印刷し、可逆熱変色層可逆熱変色性図柄を設けて可逆熱変色性文房具を得た。前記可逆熱変色性文房具は、-2°C以下に冷却すると白地に紫色のドット柄が視認されるようになり、その状態は室温25°C下で維持され、70°C以上に加温すると白地にピンク色のドット柄が視認され、その状態は室温下で維持された。-2°C以下に冷却すると再び白地に紫色のドット柄が視認され、前記様相変化は温度変化により繰り返し行なうことができた。なお、前記可逆熱変色性図柄を形成した部分と、図柄を形成していない部分の面積比率は1cm2あたり90:10であった。可逆熱変色性文房具セットの作製前記可逆熱変色性文房具と、摩擦体としてSEBS樹脂からなる円柱体直径7mm×長さ7mmをキャップの先端に設けた筆記具と、手帳を組み合わせて可逆熱変色性文房具セットを得た。白地に紫色のドット柄が視認された状態の可逆熱変色性文房具に前記摩擦体を用いて擦過すると、可逆熱変色性マイクロカプセル顔料が摩擦熱によって70°Cを超えることによりピンク色になり、ピンク色の□の記号を形成することができた。前記ピンク色の□の記号は室温下で維持され、可逆熱変色性文房具を冷凍庫に入れて-2°C以下に冷却すると再び可逆熱変色性図柄が紫色になり、再度摩擦体を用いて異なる文字や記号を形成することができた。実施例5可逆熱変色性マイクロカプセル顔料の調製イ成分として2-ジブチルアミノ-8-ジペンチルアミノ-4-メチル-スピロ[5H-[1]ベンゾピラノ[2,3-g]ピリミジン-5,1′3′H-イソベンゾフラン]-3-オン1.0部、ロ成分として4,4′-2-エチルヘキサン-1、1-ジイルジフェノール3.0部、2,2-ビス4′-ヒドロキシフェニル-ヘキサフルオロプロパン5.0部、ハ成分としてカプリン酸-4-ベンジルオキシフェニルエチル50.0部からなる可逆熱変色性組成物を内包した可逆熱変色性マイクロカプセル顔料t1:-10°C、t2:0°C、t3:45°C、t4:65°C、ΔH:60°C、平均粒子径:4.0μm、ピンク色から無色に色変化するを調製した。可逆熱変色性文房具の作製文房具として白色の綿キャンバス生地からなる手帳用カバー表面に、前記可逆熱変色性マイクロカプセル顔料30部、青色顔料5部、アクリル系エマルジョン樹脂50部、増粘剤2部、レベリング剤0.5部、消泡剤0.5部、架橋剤5部を均一に分散してなる可逆熱変色性インキを100メッシュのスクリーン版を用いて、格子模様を印刷し、可逆熱変色層可逆熱変色性絵柄を設けて可逆熱変色性文房具を得た。前記可逆熱変色性文房具は、-10°C以下に冷却すると白地に紫色の格子模様が視認されるようになり、その状態は室温25°C下で維持され、65°C以上に加温すると白地に青色の格子模様が視認され、その状態は室温下で維持された。-10°C以下に冷却すると再び白地に紫色の格子模様が視認され、前記様相変化は温度変化により繰り返し行なうことができた。なお、前記可逆熱変色性絵柄を形成した部分と、図柄を形成していない部分の面積比率は1cm2あたり80:20であった。可逆熱変色性文房具セットの作製前記可逆熱変色性文房具と、摩擦体としてSEBS樹脂からなる円柱体直径7mm×長さ7mmを軸筒後端に設けた筆記具と、手帳を組み合わせて可逆熱変色性文房具セットを得た。なお、前記筆記具には、イ成分として2-2-クロロアニリノ-6-ジ-n-ブチルアミノフルオラン4.5部、ロ成分として1,1-ビス4′-ヒドロキシフェニルn-デカン4.5部、2,2-ビス4′-ヒドロキシフェニルヘキサフルオロプロパン7.5部、ハ成分としてカプリン酸4-ベンジルオキシフェニルエチル50.0部からなる色彩記憶性を有する可逆熱変色性組成物を内包したマイクロカプセル顔料T1:-20°C、T2:-9°C、T3:40°C、T4:57°C、ΔH:63°C、平均粒子径:2.5μm、可逆熱変色性組成物/壁膜=2.6/1.0、黒色から無色に色変化するを着色剤として用いた可逆熱変色性インキ組成物を収容してなる。白地に紫色の格子模様が視認された状態の可逆熱変色性文房具に前記摩擦体を用いて擦過すると、可逆熱変色性マイクロカプセル顔料が摩擦熱によって65°Cを超えることにより青色になり、青色のAの文字を形成することができた。前記青色のAの文字は室温下で維持され、可逆熱変色性文房具を冷凍庫に入れて-10°C以下に冷却すると再び可逆熱変色性絵柄が紫色になり、再度摩擦体を用いて異なる文字や記号を形成することができた。実施例6可逆熱変色性マイクロカプセル顔料の調製イ成分として2-2-クロロアニリノ-6-ジ-n-ブチルアミノフルオラン4.5部、ロ成分として1,1-ビス4-ヒドロキシフェニル-2-メチルプロパン6.0部、ハ成分としてパルミチン酸p-メチルベンジル50.0部からなる可逆熱変色性組成物を内包した可逆熱変色性マイクロカプセル顔料t1:3°C、t2:10°C、t3:38°C、t4:45°C、ΔH:35°C、平均粒子径:6.0μm、黒色から無色に色変化するを調製した。可逆熱変色性文房具の作製文房具として緑色の合成皮革からなる筆箱表面に、前記可逆熱変色性マイクロカプセル顔料30部、アクリル系エマルジョン樹脂50部、増粘剤2部、レベリング剤0.5部、消泡剤0.5部、架橋剤5部を均一に分散してなる可逆熱変色性インキを100メッシュのスクリーン版を用いて、市松模様を印刷し、可逆熱変色層可逆熱変色性絵柄を設けて可逆熱変色性文房具を得た。前記可逆熱変色性文房具は、3°C以下に冷却すると緑色地に黒色の市松模様が視認されるようになり、その状態は室温25°C下で維持され、45°C以上に加温すると全面が緑色になり、その状態は室温下で維持された。3°C以下に冷却すると再び緑色地に黒色の市松模様が視認され、前記様相変化は温度変化により繰り返し行なうことができた。なお、前記可逆熱変色性模様を形成した部分と、図柄を形成していない部分の面積比率は1cm2あたり50:50であった。可逆熱変色性文房具セットの作製前記可逆熱変色性文房具と、摩擦体としてSEBS樹脂からなる円柱体直径7mm×長さ7mmを軸筒後端に設けた筆記具を組み合わせて可逆熱変色性文房具セットを得た。なお、前記筆記具には、イ成分として2-2-クロロアニリノ-6-ジ-n-ブチルアミノフルオラン4.5部、ロ成分として1,1-ビス4′-ヒドロキシフェニルn-デカン4.5部、2,2-ビス4′-ヒドロキシフェニルヘキサフルオロプロパン7.5部、ハ成分としてカプリン酸4-ベンジルオキシフェニルエチル50.0部からなる色彩記憶性を有する可逆熱変色性組成物を内包したマイクロカプセル顔料T1:-20°C、T2:-9°C、T3:40°C、T4:57°C、ΔH:63°C、平均粒子径:2.5μm、可逆熱変色性組成物/壁膜=2.6/1.0、黒色から無色に色変化するを着色剤として用いた可逆熱変色性インキ組成物を収容してなる。緑色地に黒色の市松模様が視認された状態の可逆熱変色性文房具に前記摩擦体を用いて擦過すると、可逆熱変色性マイクロカプセル顔料が摩擦熱によって45°Cを超えることにより無色になり、緑色のABCの文字を形成することができた。前記緑色のABCの文字は室温下で維持され、可逆熱変色性文房具を冷蔵庫に入れて3°C以下に冷却すると再び可逆熱変色性絵柄が黒色になり、再度摩擦体を用いて異なる文字や記号を形成することができた。"